(57)【特許請求の範囲】
【請求項１】
下記一般式（１）
【化１】
0006299638.tif 000045
で示される環状三量体のトリス（３，３，３−トリフルオロプロピル）トリメチルシクロトリシロキサンをアルキルリチウム触媒及びリチウムシラノレート触媒から選ばれる少なくとも１種の重合触媒及び非水溶性の重合促進剤としての２，２−ジ（２−テトラヒドロフリル）プロパンの存在下に（共）重合させることを特徴とするオルガノポリフルオロシロキサンの製造方法。
【請求項２】
下記一般式（１）
【化２】
0006299638.tif 000046
で示される環状三量体のトリス（３，３，３−トリフルオロプロピル）トリメチルシクロトリシロキサンに、下記一般式（８）又は（９）
【化３】
0006299638.tif 000047
（式中、Ｒ21〜Ｒ23、Ｒ25は炭素数１〜８の非置換又は置換の一価炭化水素基、Ｒ24、Ｒ26は炭素数２〜１０の非置換又は置換の脂肪族不飽和一価炭化水素基である。）
で示される環状トリシロキサンを共重合するようにした請求項１記載のオルガノポリフルオロシロキサンの製造方法。
【請求項３】
重合触媒が、下記一般式（１１）
【化４】
0006299638.tif 000048
（式中、ｒは０＜ｒ≦１００で示される整数である。）
で示される、ジオルガノシロキサン単位の繰り返しからなる主鎖骨格（分子鎖）の両末端がリチウムイオンで封鎖された、２官能性のリチウムシラノレート触媒、又は、下記一般式（１２）
【化５】
0006299638.tif 000049
（式中、ｓは０＜ｓ≦１００で示される整数である。）
で示される分子鎖両末端がシラノール基で封鎖されたオルガノポリシロキサンとアルキルリチウム触媒又は単官能性のリチウムシラノレート触媒との混合物である請求項１又は２記載のオルガノポリフルオロシロキサンの製造方法。
【請求項４】
アルキルリチウム触媒及び／又はリチウムシラノレート触媒を弱酸又は炭酸ガスにより中和する工程を含む請求項１〜３のいずれか１項記載のオルガノポリフルオロシロキサンの製造方法。
【請求項５】
得られるオルガノポリフルオロシロキサンが下記一般式（２）又は一般式（５）で示されるものである請求項１〜４のいずれか１項記載のオルガノポリフルオロシロキサンの製造方法。
【化６】
0006299638.tif 000050
［式中、Ｒ1〜Ｒ5は炭素数１〜８の非置換又は置換の一価炭化水素基、Ｒ6は炭素数２〜１０の非置換又は置換の脂肪族不飽和一価炭化水素基、Ｘは水素原子又は下記一般式（３）もしくは（４）
【化７】
0006299638.tif 000051
（式中、Ｒ7〜Ｒ11は炭素数１〜８の脂肪族不飽和基を除く一価炭化水素基である。）
で示されるシリル基、ｌ＝０〜３０の整数、ｍ＝０〜１００の整数、ｎ≧５００の整数である。また、
【化８】
0006299638.tif 000052
で示される単位（Ｂ）と、
【化９】
0006299638.tif 000053
で示される単位（Ｃ）の配列はランダムであり、前記単位（Ｂ）中において、−ＳｉＲ3Ｒ4Ｏ−で示される単位と−ＳｉＲ5Ｒ6Ｏ−で示される単位は、前者が２個、後者が１個の単位を含有する限りにおいて、これら３個のシロキサン単位の配列はランダムである。］
【化１０】
0006299638.tif 000054
［式中、Ｒ12〜Ｒ14は炭素数１〜８の非置換又は置換の一価炭化水素基、Ｒ15は炭素数２〜１０の非置換又は置換の脂肪族不飽和一価炭化水素基、Ｘは水素原子又は下記一般式（６）もしくは（７）
【化１１】
0006299638.tif 000055
（式中、Ｒ16〜Ｒ20は炭素数１〜８の脂肪族不飽和基を除く一価炭化水素基である。）
で示されるシリル基、ｏ＝０〜３０の整数、ｐ＝０〜１００の整数、ｑ≧５００の整数である。また、
【化１２】
0006299638.tif 000056
で示される単位（Ｅ）と、
【化１３】
0006299638.tif 000057
で示される単位（Ｆ）の配列はランダムである。］
【発明の詳細な説明】
【技術分野】
【０００１】
本発明は（３，３，３−トリフルオロプロピルメチル）シロキサン単位の繰り返しを有するオルガノポリフルオロシロキサンの製造方法に関する。
【背景技術】
【０００２】
フロロシリコーンゴムは、耐熱性、耐寒性、耐油性、耐燃料油性、圧縮復元性等に優れており、自動車、航空機等の輸送機部品や石油関連機部品として使用されている。
【０００３】
シリコーンゴム組成物は、作業のしやすさ、成型性、また成型後の耐熱性、耐寒性、耐候性、電気絶縁性等の性質に優れており、種々の分野で使用されている。特に、側鎖に３，３，３−トリフルオロプロピル基を有するフロロシリコーンゴム組成物は、その硬化物が耐溶剤性にも優れた性質を有しており、輸送機器部品、石油関連機器部品としてのダイヤフラム、Ｏ−リング、オイルシール材等として広く使用されている。なお、フロロシリコーンゴム組成物とは、主剤となるベースポリマーの直鎖状ジオルガノポリシロキサンにおいて、主鎖を構成するジオルガノシロキサン単位のほとんど（例えば９０モル％以上、特には９５モル％以上）が、（３，３，３−トリフルオロプロピル）メチルシロキサン単位からなり、ケイ素原子に結合する置換又は非置換の一価炭化水素基全体のほぼ５０モル％が３，３，３−トリフルオロプロピル基であって、分子中のケイ素原子数とほぼ同等数の３，３，３−トリフルオロプロピル基を分子中に有するという特殊な分子構造のベースポリマー（オルガノポリフルオロシロキサン）を主剤とするシリコーンゴム組成物を意味するものであって、この特殊な分子構造のベースポリマーを主剤とするものである点において、ジメチルポリロキサン等をベースポリマーとする通常のシリコーンゴムとは、性状、物性の点で本質的に異なるものである。
【０００４】
従来、オルガノシロキシ末端停止ジオルガノポリシロキサンは、トリオルガノシラノールを末端源とし、有機ナトリウム化合物のシロキサンオリゴマーを重合触媒としてトリス（３，３，３−トリフルオロプロピル）トリメチルシクロトリシロキサンを開環重合し、ヘキサオルガノジシラザンにより封鎖する特許（特許文献１：米国特許出願公開第２００８／００９０９８５号明細書）、線状窒化塩化リン触媒存在下、ヘキサオルガノジシロキサンを反応させ末端封鎖する特許（特許文献２：米国特許第６４９２４７９号明細書、特許文献３：特開２０００−２５６４６４号公報、特許文献４：英国特許第２３４５２９２号明細書）がある。しかしながらこれらの提案は下記の問題を有する。
【０００５】
（１）有機ナトリウム化合物を触媒としているために、トリス（３，３，３−トリフルオロプロピル）トリメチルシクロトリシロキサンの開環重合中に、ポリシロキサン末端シラノールによる縮合反応が生じ、分子量及び粘度の制御が困難である。
【０００６】
（２）有機ナトリウム化合物を触媒としているため、高重合度（高粘度）オルガノフルオロポリマーを得るには、低分子環状体が生成しないような温度範囲で重合を行わなくていけない。
【０００７】
（３）末端源であるトリオルガノシラノールは、熱時における安定性が低く、容易に脱水縮合を起こし、ヘキサオルガノジシロキサンになるので末端基としての純度が低く、縮合水が新たな末端源になることから末端制御が複雑である。
【０００８】
（４）ヘキサオルガノジシロキサンを線状窒化塩化リン触媒と反応させた場合、触媒活性が高いことから、分子末端シラノールはオルガノシリル基で十分に封鎖されるが、線状窒化塩化リン分解残渣である窒化物、リン化合物が残留すると加硫阻害剤となる。高重合度（高粘度）ポリマーから線状窒化塩化リン分解残渣の減圧除去は困難であり、特殊な装置により除去を行うか、溶媒希釈による洗浄除去が必要となる。また、ヘキサオルガノジシロキサンを末端源とし、トリス（３，３，３−トリフルオロプロピル）トリメチルシクロトリシロキサンを線状窒化塩化リンにより合成する方法（特許文献５：特開２０００−２４８０６６号公報）も同様の問題を有する。そのため、粘度及び鎖長が抑制され、末端精度に優れる高重合度（高粘度）オルガノフルオロシリコーンポリマー（オルガノポリフルオロシロキサン）を効率よく短時間で製造することは困難であった。
【先行技術文献】
【特許文献】
【０００９】
【特許文献１】米国特許出願公開第２００８／００９０９８５号明細書
【特許文献２】米国特許第６４９２４７９号明細書
【特許文献３】特開２０００−２５６４６４号公報
【特許文献４】英国特許第２３４５２９２号明細書
【特許文献５】特開２０００−２４８０６６号公報
【発明の概要】
【発明が解決しようとする課題】
【００１０】
本発明は、上記事情に鑑みなされたもので、（３，３，３−トリフルオロプロピルメチル）シロキサン単位の繰り返しを有するオルガノポリシロキサン（オルガノポリフルオロシロキサン）を短時間で効率よく製造する方法を提供することを目的とする。
【課題を解決するための手段】
【００１１】
本発明者らは、上記目的を達成するため鋭意検討を重ねた結果、非水溶性の重合促進剤、特に非水溶性で環境負荷の少ない２，２−ジ（２−テトラヒドロフリル）プロパンを重合促進剤として、アルキルリチウム触媒及びリチウムシラノレート触媒から選ばれる少なくとも１種の重合触媒と共に用いることで、従来法に比べて、（３，３，３−トリフルオロプロピルメチル）シロキサン単位の繰り返しを有するシロキサンポリマー（オルガノポリフルオロシロキサン）を低温ながら、短時間で工業的に製造できることを確認して、本発明をなすに至った。
【００１２】
従って、本発明は、下記オルガノポリシロキサンの製造方法を提供するものである。
請求項１：
下記一般式（１）
【化１】
0006299638.tif 000002
で示される環状三量体のトリス（３，３，３−トリフルオロプロピル）トリメチルシクロトリシロキサンをアルキルリチウム触媒及びリチウムシラノレート触媒から選ばれる少なくとも１種の重合触媒及び非水溶性の重合促進剤としての２，２−ジ（２−テトラヒドロフリル）プロパンの存在下に（共）重合させることを特徴とするオルガノポリフルオロシロキサンの製造方法。
請求項２：
下記一般式（１）
【化２】
0006299638.tif 000003
で示される環状三量体のトリス（３，３，３−トリフルオロプロピル）トリメチルシクロトリシロキサンに、下記一般式（８）又は（９）
【化３】
0006299638.tif 000004
（式中、Ｒ21〜Ｒ23、Ｒ25は炭素数１〜８の非置換又は置換の一価炭化水素基、Ｒ24、Ｒ26は炭素数２〜１０の非置換又は置換の脂肪族不飽和一価炭化水素基である。）
で示される環状トリシロキサンを共重合するようにした請求項１記載のオルガノポリフルオロシロキサンの製造方法。
請求項３：
重合触媒が、下記一般式（１１）
【化４】
0006299638.tif 000005
（式中、ｒは０＜ｒ≦１００で示される整数である。）
で示される、ジオルガノシロキサン単位の繰り返しからなる主鎖骨格（分子鎖）の両末端がリチウムイオンで封鎖された、２官能性のリチウムシラノレート触媒、又は、下記一般式（１２）
【化５】
0006299638.tif 000006
（式中、ｓは０＜ｓ≦１００で示される整数である。）
で示される分子鎖両末端がシラノール基で封鎖されたオルガノポリシロキサンとアルキルリチウム触媒又は単官能性のリチウムシラノレート触媒との混合物である請求項１又は２記載のオルガノポリフルオロシロキサンの製造方法。
請求項４：
アルキルリチウム触媒及び／又はリチウムシラノレート触媒を弱酸又は炭酸ガスにより中和する工程を含む請求項１〜３のいずれか１項記載のオルガノポリフルオロシロキサンの製造方法。
請求項５：
得られるオルガノポリフルオロシロキサンが下記一般式（２）又は一般式（５）で示されるものである請求項１〜４のいずれか１項記載のオルガノポリフルオロシロキサンの製造方法。
【化６】
0006299638.tif 000007
［式中、Ｒ1〜Ｒ5は炭素数１〜８の非置換又は置換の一価炭化水素基、Ｒ6は炭素数２〜１０の非置換又は置換の脂肪族不飽和一価炭化水素基、Ｘは水素原子又は下記一般式（３）もしくは（４）
【化７】
0006299638.tif 000008
（式中、Ｒ7〜Ｒ11は炭素数１〜８の脂肪族不飽和基を除く一価炭化水素基である。）
で示されるシリル基、ｌ＝０〜３０の整数、ｍ＝０〜１００の整数、ｎ≧５００の整数である。また、
【化８】
0006299638.tif 000009
で示される単位（Ｂ）と、
【化９】
0006299638.tif 000010
で示される単位（Ｃ）の配列はランダムであり、前記単位（Ｂ）中において、−ＳｉＲ3Ｒ4Ｏ−で示される単位と−ＳｉＲ5Ｒ6Ｏ−で示される単位は、前者が２個、後者が１個の単位を含有する限りにおいて、これら３個のシロキサン単位の配列はランダムである。］
【化１０】
0006299638.tif 000011
［式中、Ｒ12〜Ｒ14は炭素数１〜８の非置換又は置換の一価炭化水素基、Ｒ15は炭素数２〜１０の非置換又は置換の脂肪族不飽和一価炭化水素基、Ｘは水素原子又は下記一般式（６）もしくは（７）
【化１１】
0006299638.tif 000012
（式中、Ｒ16〜Ｒ20は炭素数１〜８の脂肪族不飽和基を除く一価炭化水素基である。）
で示されるシリル基、ｏ＝０〜３０の整数、ｐ＝０〜１００の整数、ｑ≧５００の整数である。また、
【化１２】
0006299638.tif 000013
で示される単位（Ｅ）と、
【化１３】
0006299638.tif 000014
で示される単位（Ｆ）の配列はランダムである。］
【００１３】
なお、本発明において、分子量又は重合度は、例えば、トルエン、テトラヒドロフラン（ＴＨＦ）等を展開溶媒としたゲルパーミエーションクロマトグラフィ（ＧＰＣ）分析におけるポリスチレン換算値として求めることができ、通常、平均重合度は数平均重合度等として、分子量については重量平均分子量等として求めることが好適である（以下、同じ。）。
【発明の効果】
【００１４】
本発明の方法により製造される（３，３，３−トリフルオロプロピル）メチルポリシロキサン（オルガノポリフルオロシロキサン又はフルオロシリコーンポリマー）は、開環反応時に非特異的な縮合反応が起こらないアルキルリチウム触媒及びリチウムシラノレート触媒から選ばれる少なくとも１種の重合触媒及び非水溶性の重合促進剤を用いることで、分子量（即ち、重合度）及び粘度の制御が容易で、高い温度をかけて重合する必要がなく、脱水工程程度の温度でフルオロシリコーンポリマーを得ることができる。水溶性が高い重合促進剤は、環境負荷が高い上に人体への影響が懸念され工業的使用には使用が困難であった。特に、非水溶性で環境負荷の少ない２，２−ジ（２−テトラヒドロフリル）プロパンを重合促進剤として用いることで工業化ができるようになり、フルオロシリコーンポリマーを安定的に短時間で供給できる。
【図面の簡単な説明】
【００１５】
【図１】実施例１、比較例１〜３の製造において反応時間とオルガノポリフルオロシロキサンの数平均分子量との関係を示すグラフである。
【図２】同反応時間とオルガノポリフルオロシロキサンの重量平均分子量との関係を示すグラフである。
【発明を実施するための形態】
【００１６】
本発明に係る製造方法によって得られるオルガノポリシロキサン（オルガノポリフルオロシロキサン又はフルオロシリコーンポリマー）は、好ましくは下記一般式（２）又は一般式（５）で示されるものである。即ち、モノマー源として上記一般（１）で示されるトリス（３，３，３−トリフルオロプロピル）トリメチルシクロトリシロキサンとアルケニル基等の脂肪族不飽和一価炭化水素基を有する他のジオルガノシロキサン環状モノマーとを共重合することによって得られる一般式（２）又は一般式（５）で示されるような、主鎖（即ち、２官能性のジオルガノシロキサン単位の繰り返し構造）中に非置換又は置換の脂肪族不飽和一価炭化水素基を有するジオルガノシロキサン単位を含むフルオロシリコーンポリマーであってもよく、あるいは、上記一般（１）で示されるトリス（３，３，３−トリフルオロプロピル）トリメチルシクロトリシロキサンのみをモノマー源として用いてこれを単独重合することによって得られる主鎖（２官能性ジオルガノシロキサン単位の繰り返し構造）中に非置換又は置換の脂肪族不飽和一価炭化水素基を有するジオルガノシロキサン単位を含まないフルオロシリコーンポリマーであってもよい。
【化１４】
0006299638.tif 000015
［式中、Ｒ1〜Ｒ5は炭素数１〜８の非置換又は置換の一価炭化水素基、Ｒ6は炭素数２〜１０の非置換又は置換の脂肪族不飽和一価炭化水素基、Ｘは水素原子又は下記一般式（３）もしくは（４）
【化１５】
0006299638.tif 000016
（式中、Ｒ7〜Ｒ11は炭素数１〜８の脂肪族不飽和基を除く一価炭化水素基である。）
で示されるシリル基、ｌ＝０〜３０の整数、ｍ＝０〜１００、特に１〜１００の整数、ｎ≧５００の整数である。
また、
【化１６】
0006299638.tif 000017
で示される単位（Ｂ）と、
【化１７】
0006299638.tif 000018
で示される単位（Ｃ）の配列はランダムであり、前記単位（Ｂ）中において、−ＳｉＲ3Ｒ4Ｏ−で示される単位と−ＳｉＲ5Ｒ6Ｏ−で示される単位は、前者が２個、後者が１個の単位を含有する限りにおいて、これら３個のシロキサン単位の配列はランダムである。］
【化１８】
0006299638.tif 000019
［式中、Ｒ12〜Ｒ14は炭素数１〜８の非置換又は置換の一価炭化水素基、Ｒ15は炭素数２〜１０の非置換又は置換の脂肪族不飽和一価炭化水素基、Ｘは水素原子又は下記一般式（６）もしくは（７）
【化１９】
0006299638.tif 000020
（式中、Ｒ16〜Ｒ20は炭素数１〜８の脂肪族不飽和基を除く一価炭化水素基である。）
で示されるシリル基、ｏ＝０〜３０の整数、ｐ＝０〜１００、特に１〜１００の整数、ｑ≧５００の整数である。また、
【化２０】
0006299638.tif 000021
で示される単位（Ｅ）と、
【化２１】
0006299638.tif 000022
で示される単位（Ｆ）の配列はランダムである。］
【００１７】
ここで、Ｒ1〜Ｒ5、Ｒ12〜Ｒ14は、メチル基、エチル基、プロピル基、イソプロピル基、ブチル基、イソブチル基、ｔｅｒｔ−ブチル基、ペンチル基、ヘキシル基、シクロヘキシル基、ヘプチル基、オクチル基等のアルキル基、ビニル基、アリル基等のアルケニル基、フェニル基、トリル基等のアリール基又はこれらの基の炭素原子に結合した水素原子の一部又は全部をハロゲン原子、シアノ基等で置換した、クロロメチル基、クロロプロピル基、３，３，３−トリフルオロプロピル基、２−シアノエチル基等の、炭素数１〜８の非置換又は置換の一価炭化水素基、好ましくは脂肪族不飽和基を除く、炭素数１〜６の非置換又は置換の一価炭化水素基である。これらの基の中で、Ｒ1、Ｒ2、Ｒ12、Ｒ13としては、好ましくはメチル基であり、Ｒ3、Ｒ4、Ｒ5、Ｒ14としては、好ましくはメチル基又は３，３，３−トリフルオロプロピル基である。Ｒ6、Ｒ15は、ビニル基、アリル基、プロペニル基、イソプロペニル基、ブテニル基、イソブテニル基、ペンテニル基、ヘキセニル基、シクロヘキセニル基、ヘプテニル基、オクテニル基、ノナニル基等のアルケニル基に代表される、炭素数２〜８、好ましくは炭素数２〜４の非置換又は置換の脂肪族不飽和一価炭化水素基であり、これらの基の中で好ましくはビニル基である。Ｒ7〜Ｒ11、Ｒ16〜Ｒ20は、メチル基、エチル基、プロピル基、ブチル基等のアルキル基、フェニル基、トリル基等のアリール基又はこれらの基の炭素原子に結合した水素原子の一部又は全部をハロゲン原子、シアノ基等で置換したクロロメチル基、クロロプロピル基、３，３，３−トリフルオロプロピル基、２−シアノエチル基等の、炭素数１〜８、好ましくは炭素数１〜６の、脂肪族不飽和基を除く非置換又は置換の一価炭化水素基である。Ｘは、水素原子、一般式（３），（４）、（６）、（７）で示されるシリル基から選択される原子又は基であり、また、ｌ、ｏは０〜３０の整数で、好ましくは０〜１２、より好ましくは３〜８の整数であり、ｍは１〜１００の整数で、好ましくは２〜５０、より好ましくは３〜２０の整数であり、ｐは０〜１００、特に１〜１００の整数、ｎ、ｑは５００以上の整数で、好ましくは５００〜１０，０００の整数、より好ましくは１，０００〜１０，０００の整数であり、（ｌ＋ｍ＋ｎ）、（ｏ＋ｐ＋ｑ）は好ましくは１，０００〜１０，０００、より好ましくは２，０００〜１０，０００の整数である。
【００１８】
本発明におけるポリフルオロアルキルメチルシロキサン（オルガノポリフルオロシロキサン又はフルオロシリコーンポリマー）を示す一般式（２）及び（５）において、ｍの値が３０を超えるとフルオロシリコーンゴム組成物の耐油性が低下すると共に、ポリフルオロアルキルメチルシロキサン重合時のシロキサンオリゴマーのトリス（３，３，３−トリフルオロプロピル）トリメチルシクロトリシロキサンへの相溶性が低下するので３０以下の整数であることが必要であり、好ましくは０〜１２の整数である。ｐの値は、ビニル基等の脂肪族不飽和基の含有量がポリマー中のケイ素原子に結合する置換基全体の約１．５モル％よりも多いと、ゴム硬度が実用以上に上昇したり、脆くなって引張り強度、引裂き強度等の機械的強度が低下したりするといった問題があるため、１〜１００、好ましくは２〜５０、より好ましくは３〜２０の整数の範囲とされる。またｑの値は５００未満ではフロロシリコーンゴム組成物から得られるフロロシリコーンゴムの機械的強度が低下するので５００以上の整数であることが必要である。
【００１９】
また、この組成物を硬化して得られるフロロシリコーンゴムの強度を低下させないために、回転粘度計による測定において、２５℃で少なくとも１０，０００ｍＰａ・ｓ以上、好ましくは５０，０００ｍＰａ・ｓ以上、更に好ましくは１００，０００ｍＰａ・ｓ以上の粘度を持つものとする。なお、粘度の上限には特に制限はなく、生ゴム状（（即ち、室温（２５℃±１０℃）で自己流動性のない（或いはほとんどない）非液状物（固体状又はペースト状物））であってもよい。
【００２０】
なお、式（２）において、下記各単位（Ａ），（Ｂ），（Ｃ）に関して、
【化２２】
0006299638.tif 000023
単位（Ｂ）と単位（Ｃ）の配列についてはランダムに共重合されているものである。
【００２１】
また、式（５）において、下記各単位（Ｄ）、（Ｅ）、（Ｆ）に関して、
【化２３】
0006299638.tif 000024
単位（Ｅ）と単位（Ｆ）の配列についてはランダムに共重合されているものである。
【００２２】
また、トリシロキサン単位（Ｂ）中において、２個の
【化２４】
0006299638.tif 000025
単位と１個の
【化２５】
0006299638.tif 000026
単位とを含有する限りにおいて、上記３個の各シロキサン単位の配列はランダムである。
【００２３】
上記式（２）又は式（５）のオルガノポリシロキサンは、下記一般式（１）
【化２６】
0006299638.tif 000027
で示される環状三量体のトリス（３，３，３−トリフルオロプロピル）トリメチルシクロトリシロキサンに、下記一般式（８）又は（９）
【化２７】
0006299638.tif 000028
（式中、Ｒ21〜Ｒ23、Ｒ25は炭素数１〜８の非置換又は置換の一価炭化水素基、Ｒ24、Ｒ26は炭素数２〜１０の非置換又は置換の脂肪族不飽和一価炭化水素基である。）
で示される環状トリシロキサンとの混合物をアルキルリチウム触媒及びリチウムシラノレート触媒から選ばれる少なくとも１種の重合触媒及び非水溶性の重合促進剤の存在下に共重合させることにより製造することができる。
【００２４】
本発明においては、アルケニル基等の導入源として上記一般式（８）で示される一分子中に非置換又は置換の脂肪族不飽和一価炭化水素基を一つのみ含有する環状トリシロキサンを用いることで、３個のジオルガノシロキサン単位の置換基（即ち、３個のケイ素原子に結合した６個の非置換又は置換の一価炭化水素基）当たり脂肪族不飽和基を一つのみ含有する脂肪族不飽和基含有シロキサンブロック中の脂肪族不飽和基として、シロキサンポリマーの主鎖骨格中に脂肪族不飽和基を効率的にかつ規則的に分散した状態で導入することができる。ここでＲ21〜Ｒ23は、前記一般式（２）におけるＲ3〜Ｒ5にそれぞれ対応するものであり、脂肪族不飽和基を含まないものであることが好ましく、メチル基、エチル基、プロピル基、ブチル基、ペンチル基、ヘキシル基、ヘプチル基、オクチル基等のアルキル基、フェニル基、トリル基等のアリール基又はこれらの基の炭素原子に結合した水素原子の一部又は全部をハロゲン原子、シアノ基等で置換した、クロロメチル基、クロロプロピル基、３，３，３−トリフルオロプロピル基、２−シアノエチル基等の、炭素数１〜８の非置換又は置換の一価炭化水素基で、好ましくはメチル基又は３，３，３−トリフルオロプロピル基である。Ｒ24は、前記一般式（２）におけるＲ6に対応するものであり、ビニル基、アリル基、プロペニル基、イソプロペニル基、ブテニル基、イソブテニル基、ペンテニル基、ヘキセニル基、ヘプテニル基、シクロヘキセニル基、ノナニル基、オクテニル基等のアルケニル基に代表される炭素数２〜８、好ましくは炭素数２〜４の非置換又は置換の脂肪族不飽和一価炭化水素基であり、これらの基の中で好ましくはビニル基である。
【００２５】
本発明においては、アルケニル基等の導入源としての上記一般式（９）で示される環状トリシロキサンにおいて、Ｒ25は、前記一般式（５）におけるＲ14にそれぞれ対応するものであり、脂肪族不飽和基を含まないものであることが好ましく、メチル基、エチル基、プロピル基、ブチル基、ペンチル基、ヘキシル基、ヘプチル基、オクチル基等のアルキル基、フェニル基、トリル基等のアリール基又はこれらの基の炭素原子に結合した水素原子の一部又は全部をハロゲン原子、シアノ基等で置換した、クロロメチル基、クロロプロピル基、３，３，３−トリフルオロプロピル基、２−シアノエチル基等の、炭素数１〜８の非置換又は置換の一価炭化水素基で、好ましくはメチル基又は３，３，３−トリフルオロプロピル基である。Ｒ26は、前記一般式（５）におけるＲ15に対応するものであり、ビニル基、アリル基、プロペニル基、イソプロペニル基、ブテニル基、イソブテニル基、ペンテニル基、ヘキセニル基、ヘプテニル基、シクロヘキセニル基、ノナニル基、オクテニル基等のアルケニル基に代表される炭素数２〜８、好ましくは炭素数２〜４の非置換又は置換の脂肪族不飽和一価炭化水素基であり、これらの基の中で好ましくはビニル基である。
【００２６】
本発明における一般式（２）又は（５）で示されるオルガノポリシロキサンのうち、少なくとも１個のＸが一般式（３）又は（６）で示されるシリル基である場合には、例えばブチルリチウム等のアルキルリチウム触媒、又は、例えば、特開昭６２−１７４２６０号公報に記載されているように、下記式（１０）で示される有機リチウム化合物のシロキサンオリゴマー（即ち、分子鎖の片末端がリチウムイオンで封鎖されている、単官能性のリチウムシラレート触媒）を重合触媒として重合促進剤の存在下、一般式（１）で示される環状三量体であるトリス（３，３，３−トリフルオロプロピル）トリメチルシクロトリシロキサンと一般式（８）又は（９）で示される炭素数２〜１０の非置換又は置換の不飽和一価炭化水素基を一つのみ含有する環状トリシロキサンを非水溶性の重合促進剤存在下にリビング（共）重合することによってポリフルオロアルキルメチルシロキサンを合成し、次いでこれを弱酸又は炭酸ガスで中和処理し、末端を不活性化して得ることができる。
【００２７】
【化２８】
0006299638.tif 000029
【００２８】
また、得られたポリフルオロアルキルメチルシロキサンのポリマー末端を上記式（３）、（６）及び／又は上記式（４）、（７）で示される基を含有するシリル化剤で封鎖することにより、生成物中のヒドロキシル基が低減し、フルオロシリコーンゴム組成物の経時によるクリープハードニングが改良され、保存性が向上し、ゴムコンパウンド使用時の作業性が改善されることから好ましい。
【００２９】
ここで、式（３），（６）及び／又は（４）、（７）で示される基を含有するシリル化剤としては、通常、公知のものを使用することができ、特に制限されるものではないが、例えばトリメチルクロロシラン、ヘキサメチルジシラザン、ヘキサメチルジシロキサン、ジメチルビニルクロロシラン、１，３−ジビニルテトラメチルジシラザン、１，３−ジビニルテトラメチルジシロキサン、ジビニルメチルクロロシラン、１，３−ジメチルテトラビニルジシラザン、１，３−ジメチルテトラメチルジシロキサン、トリビニルクロロシラン、ヘキサビニルジシラザン、ヘキサメチルジシロキサン等のオルガノクロロシラン、オルガノジシラザン、オルガノジシロキサン等が例示される。
【００３０】
なお、シリル化方法、反応条件としては、公知のシリル化方法、反応条件が採用し得、具体的には、上記クロロシラン、ジシラザン、ジシロキサンから選ばれる１種又は２種以上のシリル化剤を前記ポリフルオロアルキルメチルシロキサンのポリマー末端に存在するシラノール基（即ち、ケイ素原子に結合した水酸基）１モルに対して約１〜５０モル量、好ましくは約１〜２０モル量程度添加し、室温又は加熱下（例えば６０〜１５０℃、好ましくは８０〜１２０℃）に反応して末端シラノール基をシリル化することができる。
【００３１】
ここで、式（２）において、分子鎖のそれぞれの末端に存在する２個のＸがいずれも水素原子であり、ｌ＝０の上記式（２ａ）のオルガノポリシロキサンを得る場合は、下記一般式（１）
【００３２】
【化２９】
0006299638.tif 000030
で示される環状三量体のトリス（３，３，３−トリフルオロプロピル）トリメチルシクロトリシロキサンと下記一般式（８）
【化３０】
0006299638.tif 000031
（式中、Ｒ21〜Ｒ23は炭素数１〜８の非置換又は置換の一価炭化水素基、Ｒ24は炭素数２〜１０の非置換又は置換の脂肪族不飽和一価炭化水素基である。）
で示される環状トリシロキサンとを、下記一般式（１１）
【化３１】
0006299638.tif 000032
（式中、ｒは０＜ｒ≦１００で示される整数である。）
で示される、ジオルガノシロキサン単位の繰り返しからなる主鎖骨格（分子鎖）の両末端がリチウムイオンで封鎖された、２官能性のリチウムシラノレート触媒の存在下に、あるいは、下記一般式（１２）
【化３２】
0006299638.tif 000033
（式中、ｓは０＜ｓ≦１００で示される整数である。）
で示される分子鎖両末端がシラノール基（即ち、ケイ素原子に結合した水酸基）で封鎖されたオルガノポリシロキサンとアルキルリチウム触媒又は（単官能性の）リチウムシラノレート触媒との混合物の存在下に非水溶性の重合促進剤存在下に共重合させる方法を採用することができる。
【００３３】
なお、式（１）のトリス（３，３，３−トリフルオロプロピル）トリメチルシクロトリシロキサン、式（８）の環状トリシロキサンの使用割合は、一般式（２）又は（２ａ）において、トリス（３，３，３−トリフルオロプロピル）トリメチルシクロトリシロキサンに由来する繰り返し単位数ｎと式（８）の環状トリシロキサンに由来する繰り返し単位数ｍとを満足するモル比率とすればよい。なお、トリス（３，３，３−トリフルオロプロピル）トリメチルシクロトリシロキサン１モルは繰り返し単位数ｎの３個に相当する。また、上記触媒類の使用量としては、いわゆる触媒量とすればよく、特に制限されるものではないが、アルキルリチウム触媒や、式（１０）等で示される単官能性のリチウムシラノレート触媒の場合、トリス（３，３，３−トリフルオロプロピル）トリメチルシクロトリシロキサン１モルに対して、通常、０．０００１〜０．０１モル、好ましくは０．０００５〜０．００５モル程度とすることができ、一般式（１１）で示される２官能性のリチウムシラノレート触媒や、一般式（１２）で示される両末端シラノール基封鎖のオルガノポリシロキサンの場合、トリス（３，３，３−トリフルオロプロピル）トリメチルシクロトリシロキサン１モルに対して、通常、０．０００１〜０．００５モル、好ましくは０．０００２〜０．００２モル程度とすることができる。
【００３４】
ここで、式（５）において、分子鎖のそれぞれの末端に存在する２個のＸがいずれも水素原子であり、ｏ＝０の上記式（５ａ）のオルガノポリシロキサンを得る場合は、下記一般式（１）
【化３３】
0006299638.tif 000034
で示される環状三量体のトリス（３，３，３−トリフルオロプロピル）トリメチルシクロトリシロキサンと下記一般式（９）
【化３４】
0006299638.tif 000035
（式中、Ｒ25は炭素数１〜８の非置換又は置換の一価炭化水素基、Ｒ26は炭素数２〜１０の非置換又は置換の脂肪族不飽和一価炭化水素基である。）
で示される環状トリシロキサンとを、下記一般式（１１）
【化３５】
0006299638.tif 000036
（式中、ｒは０＜ｒ≦１００で示される整数である。）
で示される、ジオルガノシロキサン単位の繰り返しからなる主鎖骨格（分子鎖）の両末端がリチウムイオンで封鎖された、２官能性のリチウムシラノレート触媒の存在下に、あるいは、下記一般式（１２）
【化３６】
0006299638.tif 000037
（式中、ｓは０＜ｓ≦１００で示される整数である。）
で示される分子鎖両末端がシラノール基（即ち、ケイ素原子に結合した水酸基）で封鎖されたオルガノポリシロキサンとアルキルリチウム触媒又は（単官能性の）リチウムシラノレート触媒との混合物の存在下に非水溶性の重合促進剤存在下に共重合させる方法を採用することができる。
【００３５】
なお、式（１）のトリス（３，３，３−トリフルオロプロピル）トリメチルシクロトリシロキサン、式（９）の環状トリシロキサンの使用割合は、一般式（５）又は（５ａ）において、トリス（３，３，３−トリフルオロプロピル）トリメチルシクロトリシロキサンに由来する繰り返し単位数ｐと式（９）の環状トリシロキサンに由来する繰り返し単位数ｎとを満足するモル比率とすればよい。なお、トリス（３，３，３−トリフルオロプロピル）トリメチルシクロトリシロキサン１モルは繰り返し単位数ｐの３個に相当する。また、上記触媒類の使用量としては、いわゆる触媒量とすればよく、特に制限されるものではないが、アルキルリチウム触媒や、式（１０）等で示される単官能性のリチウムシラノレート触媒の場合、トリス（３，３，３−トリフルオロプロピル）トリメチルシクロトリシロキサン１モルに対して、通常、０．０００１〜０．０１モル、好ましくは０．０００５〜０．００５モル程度とすることができ、一般式（１１）で示される２官能性のリチウムシラノレート触媒や、一般式（１２）で示される両末端シラノール基封鎖のオルガノポリシロキサンの場合、トリス（３，３，３−トリフルオロプロピル）トリメチルシクロトリシロキサン１モルに対して、通常、０．０００１〜０．００５モル、好ましくは０．０００２〜０．００２モル程度とすることができる。
【００３６】
本発明の製造方法においては、上述したアルキルリチウム触媒及びリチウムシラノレート触媒から選ばれる少なくとも１種の重合触媒と共に、非水溶性の重合促進剤の存在下で（共）重合させることを特徴とするものである。本発明における非水溶性の重合促進剤は、一般式（１）で示される環状三量体のトリス（３，３，３−トリフルオロプロピル）トリメチルシクロトリシロキサンと一般式（８）又は（９）で示される環状トリシロキサンの開環重合を促進させるために用いられる。非水溶性の重合促進剤の添加量は環状トリシロキサンの量に対し、０．０００１〜５０質量％が適当である。非水溶性の重合促進剤の添加により、重合は、撹拌下、トリス（３，３，３−トリフルオロプロピル）トリメチルシクロトリシロキサンが液体である３５〜２４０℃の温度で５分〜１２時間行われる。
【００３７】
本発明における非水溶性の重合促進剤は、好ましくは、２，２−ジ（２−テトラヒドロフリル）プロパンである。従来使われていたテトラヒドロフラン、ジグライム（即ち、ビス（２−メトキシエチル）エーテル）、テトラグライム（即ち、ビス［２−（２−メトキシエトキシエチル）エーテル］、ジメチルホルムアミド、又はジメチルアセトアミドに比べて重合の進行がはやい。２，２−ジ（２−テトラヒドロフリル）プロパンは非水溶性で環境負荷や生体毒性が低く、トリス（３，３，３−トリフルオロプロピル）トリメチルシクロトリシロキサンと相溶性が高く、低分子シロキサン留去時に同時に除去できるため好ましく、水溶性で環境負荷や生体毒性が高い従来の重合促進剤に比べ使用が好ましい。
【００３８】
なお、一般式（２）において、末端基ＸＯ−に隣接して存在する
【化３７】
0006299638.tif 000038
は前記式（１０）等で示される重合触媒としての単官能性のリチウムシラノレート触媒中のジオルガノシロキサン残基として導入されるものである。
【実施例】
【００３９】
以下、実施例及び比較例を挙げて本発明を更に具体的に説明するが、本発明はこれらに限定されるものではない。なお、重合度は、トルエンを展開溶媒としたゲルパーミエーションクロマトグラフィ（ＧＰＣ）分析におけるポリスチレン換算の数平均重合度であり、平均分子式（２）及び（５）で示される各ポリフルオロアルキルメチルシロキサンにおいて、一般式（２）のｌ、ｍ、ｎ又は一般式（５）のｏ、ｐ、ｑに相当する各シロキサン単位の繰り返し数は数平均値である。
【００４０】
［実施例１］
オルガノポリシロキサン（Ｉ）を下記方法で合成した。
オルガノポリシロキサン（Ｉ）の合成
２Ｌのセパラブルフラスコにトリス（３，３，３−トリフルオロプロピル）トリメチルシクロトリシロキサン１，３００ｇ（２．７８モル）を入れて窒素ガス雰囲気下で１１０℃に加熱し、ここにトリビニルトリメチルシクロトリシロキサン１．３０ｇ（５．０ミリモル）、及び下記式（１１）で示される有機リチウム化合物のシロキサンオリゴマー０．７３ｇ（０．７５ミリモル）と２，２−ジ（２−テトラヒドロフリル）プロパン０．０６５ｇ（０．００５質量％）を撹拌しながら添加し、引き続き１１０℃で９０分重合反応をさせて、ポリフルオロアルキルメチルシロキサンを生成させ、該ポリフルオロアルキルメチルシロキサンに酢酸０．１３ｇ（２．２ミリモル）を添加し、１００℃で１時間、次いで１５０℃で２時間撹拌して中和処理及び低分子シロキサンの除去をしたところ、分子鎖両末端がシラノール基（即ち、ケイ素原子に結合した水酸基）で封鎖された下記平均分子式（１３）で示されるポリフルオロアルキルメチルシロキサン（以下、オルガノポリシロキサン（Ｉ）と略記する）が１，３００．６８ｇ（収率９９％）得られた。
【００４１】
【化３８】
0006299638.tif 000039
（但し、ｒ＝約２０（平均値））
【００４２】
【化３９】
0006299638.tif 000040
【００４３】
［比較例１］
オルガノポリシロキサン（ＩＩ）の合成
２Ｌのセパラブルフラスコにトリス（３，３，３−トリフルオロプロピル）トリメチルシクロトリシロキサン１，３００ｇ（２．７８モル）を入れて窒素ガス雰囲気下で１１０℃に加熱し、ここにトリビニルトリメチルシクロトリシロキサン１．３０ｇ（５．０ミリモル）、及び下記式（１１）で示される有機リチウム化合物のシロキサンオリゴマー０．７３ｇ（０．７５ミリモル）を加え、１１０℃で重合反応を行ったが、６時間撹拌しても液状で生ゴム状にならなかった。オルガノポリシロキサン（ＩＩ）の重合を中止した。
【化４０】
0006299638.tif 000041
（但し、ｒ＝約２０（平均値））
【００４４】
［比較例２］
オルガノポリシロキサン（ＩＩＩ）の合成
２Ｌのセパラブルフラスコにトリス（３，３，３−トリフルオロプロピル）トリメチルシクロトリシロキサン１，３００ｇ（２．７８モル）を入れて窒素ガス雰囲気下で１１０℃に加熱し、ここにトリビニルトリメチルシクロトリシロキサン１．３０ｇ（５．０ミリモル）、及び下記式（１１）で示される有機リチウム化合物のシロキサンオリゴマー０．７３ｇ（０．７５ミリモル）とジグライム０．０６５ｇ（０．００５質量％）を撹拌しながら添加し、引き続き１１０℃で１８０分重合反応をさせて、ポリフルオロアルキルメチルシロキサンを生成させ、該ポリフルオロアルキルメチルシロキサンに酢酸０．１３ｇ（２．２ミリモル）を添加し、１００℃で１時間、次いで１５０℃で２時間撹拌して中和処理及び低分子シロキサンの除去をしたところ、分子鎖両末端がシラノール基（即ち、ケイ素原子に結合した水酸基）で封鎖された下記平均分子式（１３）で示されるオルガノポリシロキサン（ＩＩＩ）が１，２７０．４０ｇ（収率９７％）得られた。
【００４５】
【化４１】
0006299638.tif 000042
（但し、ｒ＝約２０（平均値））
【化４２】
0006299638.tif 000043
【００４６】
［比較例３］
オルガノポリシロキサン（ＩＶ）の合成
２Ｌのセパラブルフラスコにトリス（３，３，３−トリフルオロプロピル）トリメチルシクロトリシロキサン１，３００ｇ（２．７８モル）を入れて窒素ガス雰囲気下で１１０℃に加熱し、ここにトリビニルトリメチルシクロトリシロキサン１．３０ｇ（５．０ミリモル）、ここに下記式（１１）で示される有機リチウム化合物のシロキサンオリゴマー０．７３ｇ（０．７５ミリモル）とシクロペンチルメチルエーテル０．０６５ｇ（０．００５質量％）を加え１１０℃で重合反応を行ったが、６時間撹拌しても液状で生ゴム状にならなかった。オルガノポリシロキサン（ＩＶ）の重合を中止した。
【００４７】
【化４３】
0006299638.tif 000044
（但し、ｒ＝約２０（平均値））
【００４８】
ＧＰＣ分析装置を用いて実施例１、比較例１〜３の反応時間と分子量（数平均分子量；Ｍｎ及び重量平均分子量；Ｍｗ）について測定した結果を図１，２に示す。
【図１】
0006299638.tif 000058
【図２】
0006299638.tif 000059